(57)【要約】      （修正有）【課題】離脱特性に優れ、載置面の温度変化がなく、絶縁膜のクラック発生がなく、絶縁破壊を防止できる静電チャックを提供する。【解決手段】絶縁膜５の一方の主面をウェハＷを載せる載置面５ａとし、絶縁膜５の他方の主面に吸着電極４ａ、４ｂを備え、吸着電極４ａ、４ｂの下に絶縁層３を備えた吸着部１０と、吸着部１０の下面と導電性基体２とを樹脂層１１で接合し、樹脂層１１の体積固有抵抗を１０８〜１０１４Ω・ｃｍとする。【選択図】図１
2005150370.tif 000002
【特許請求の範囲】
【請求項１】
絶縁膜の一方の主面をウェハを載せる載置面とし、前記絶縁膜の他方の主面に吸着電極を備え、該吸着電極の下に絶縁層を備えた吸着部と、該吸着部の下面に樹脂層を介して接合した導電性基体とを有し、上記樹脂層の体積固有抵抗が１０８〜１０１４Ω・ｃｍであることを特徴とする静電チャック。
【請求項２】
絶縁膜の一方の主面をウェハを載せる載置面とし、前記絶縁膜の他方の主面に吸着電極を備え、該吸着電極の下に絶縁層を備えた吸着部と、該吸着部の下面に樹脂層を介して接合した導電性基体とを有し、上記載置面と前記導電性基体の間の抵抗値が１０７〜１０１３Ωであることを特徴とする静電チャック。
【請求項３】
前記絶縁膜と絶縁層が同一の板状セラミックス体からなり、該板状セラミックス体に前記吸着電極が埋設されていることを特徴とする請求項１または２に記載の静電チャック。
【請求項４】
前記吸着部の厚みが１０ｍｍ以下であることを特徴とする請求項１〜３の何れかに記載の静電チャック。
【請求項５】
前記吸着部の厚みが２０μｍ〜２ｍｍであることを特徴とする請求項１〜４の何れかに記載の静電チャック。
【請求項６】
前記樹脂層がシリコン系、ポリイミド系、ポリアミド系、エポキシ系のうちの少なくとも何れか1つを主成分とすることを特徴とする請求項１〜５の何れかに記載の静電チャック。
【請求項７】
前記樹脂層に導電性粒子を含むことを特徴とする請求項１〜６の何れかに記載の静電チャック。
【請求項８】
前記導電性粒子が炭素或いは金属であることを特徴とする請求項７に記載の静電チャック。
【請求項９】
前記樹脂層における前記導電性粒子の含有量が０．０１〜３０容量％であることを特徴とする請求項７または８に記載の静電チャック。
【請求項１０】
前記樹脂層の厚みが０．００１〜２ｍｍであることを特徴とする請求項１〜９の何れかに記載の静電チャック。
【請求項１１】
前記絶縁膜が非晶質セラミックからなることを特徴とする請求項１〜１０の何れかに記載の静電チャック。
【請求項１２】
前記絶縁膜は酸化物からなる均一な非晶質セラミックから成り、その厚みが１０〜２００μｍであることを特徴とする請求項１〜１１の何れかに記載の静電チャック。
【請求項１３】
上記絶縁膜は、希ガス類元素を１〜１０原子％含み、ビッカース硬度が５００〜１０００ＨＶ０．１であることを特徴とする請求項１〜１２の何れかに記載の静電チャック。
【請求項１４】
上記絶縁膜が酸化アルミニウム、希土類の酸化物、あるいは窒化物の何れか一つを主成分とすることを特徴とする請求項１〜１３の何れかに記載の静電チャック。
【請求項１５】
前記導電性基体がアルミニウムまたはアルミニウム合金の何れか一つの金属成分と、炭化珪素または窒化アルミニウムの何れか一つのセラミック成分からなり、該セラミック成分の含有量が５０〜９０質量％であることを特徴とする請求項１〜１４の何れかに記載の静電チャック。
【発明の詳細な説明】
【技術分野】
【０００１】
本発明は、半導体製造工程や液晶製造工程において、半導体ウェハ（以下、ウェハと称す）や液晶ガラスに微細加工を施すエッチング工程や薄膜を形成するための成膜工程、フォトレジスト膜を露光する露光処理工程等において、ウェハや液晶ガラスを保持する静電チャックに関するものである。
【背景技術】
【０００２】
従来、半導体製造工程において、ウェハに微細加工を施すためのエッチング工程や、薄膜を形成するための成膜工程、又はフォトレジスト膜を露光するための露光処理工程等において、ウェハを保持するために静電気的にウェハを吸着する静電チャックが使用されている。
【０００３】
この静電チャックは、図７に示すようにセラミック基体５４の上面に一対の吸着電極５３と、該吸着電極５３に通電する給電端子５８を備え、該吸着電極５３を覆うように絶縁膜５２が形成され、該絶縁膜５２の上面はウェハを載せる載置面５２ａとなっている。
【０００４】
静電チャック５１は、静電気のクーロン力を利用する物体保持装置で、誘電率εの絶縁膜５２を厚みｒで形成し、載置面５２ａにウェハＷを載せ前記吸着電極５３にＶボルトの電圧を印加すると、ウェハＷと吸着電極５３の間にその電圧の半分のＶ／２ボルトが印加される。その電圧によりウェハＷを引きつける吸着力Ｆが生じる。
【０００５】
Ｆ＝（ε／２）×（Ｖ２／４ｒ２）
物体を保持する保持力である静電気力である吸着力Ｆは、絶縁膜５２の厚みｒが小さい程大きく、また、電圧Ｖが大きければ大きい程大きくなる。電圧Ｖを大きくすればするほど吸着力Ｆが増大するが、あまり大きくすると絶縁膜５２の絶縁が破壊されてしまう。また、絶縁膜５２にピンホールなどの空所があると絶縁が破壊される。それで、物体を保持する絶縁膜５２の表面は、滑らかであること、ピンホールがないことが求められる。
【０００６】
また、上記吸着力は絶縁膜５２の体積固有抵抗が１０１５Ω・ｃｍ以上で作用し、前記体積固有抵抗が１０８〜１０１３Ω・ｃｍでは更に大きな吸着力であるジョンソンラーベック力が作用する。
【０００７】
ところで、通常の静電チャックは、特許文献１に見られるように、電極としてアルミ等の金属を用い、これを覆う絶縁膜としてガラスあるいはベークライト、アクリル、エポキシ等の有機膜を備えたものが使用されている。しかし、これらの絶縁膜は全て耐熱性、耐摩耗性、耐薬品性等の点で問題があるだけでなく、硬度が小さいことから使用時に摩耗粉が発生して半導体ウェハに付着しやすく、半導体ウェハに悪影響を及ぼしやすいなどクリーン度の点でも問題がある。
【０００８】
また、図５のように溶射成形したセラミック膜を絶縁膜２２とした静電チャック２１が特許文献２に記載されているが、熱伝導率の小さなアルミナ等からなり、絶縁膜２２がポーラスなこともあり冷却効率が悪いとの問題があった。
【０００９】
また、特許文献３にはアルミナからなるセラミック基体の主面に吸着電極を形成し、セラミック基体の主面の全面に数μｍの厚みの絶縁膜をスパッタ、イオンプレーティング、真空蒸着で形成する方法が記載されている。
【００１０】
また、エッチングプロセスで使用される静電チャックの要求特性として、プロセスガスやクリーニングガスのハロゲン腐食ガス中での耐プラズマ性や、エッチングする膜種によりプロセス温度が異なるため、−２０〜２００℃という温度範囲でも使用できるものが求められている。
【００１１】
更に、超ＬＳＩのメモリ容量の拡大に伴って、微細加工が益々進み、耐プラズマ性を必要とするプロセスが拡大している。特に、エッチング用ガスやクリーニング用ガスとして、塩素系ガス、及びフッ素系ガスなどのハロゲン系腐食性ガスが多用されている。クリーニングではウェハの載置面にダミーウェハを載せないでクリーニングを行うウェハレスクリーニングが検討され、ウェハの載置面の耐プラズマ性が強く求められることもある。
【００１２】
また、エッチング加工するウェハ上の膜種により、静電チャックの使用温度範囲が広く、広い温度範囲で耐久性のあるものが必要である。静電チャックには導電性基体としてアルミニウム合金を用いてその表面をアルミナ溶射膜で作製されたものや導電性基体としてアルミニウム合金を用いてその表面にアルミニウムの陽極酸化膜を形成して絶縁膜とすることで、耐プラズマ性を兼ねた静電チャックが開示されているが、これらは温度が上がるとアルミニウムベースと上記の絶縁膜の熱膨張の差により、クラックが入る問題があった。その対策として、特許文献４のようにセラミックと金属からなる導電性基体２３の熱膨張係数を考慮してアルミナ溶射膜２５を絶縁膜として、広い温度範囲で使用してもクラックが発生しないものがあった。
【００１３】
また、特許文献５には導電性基体としてアルミニウム合金基体の表面にアルミニウムの陽極酸化膜を形成し、その上に耐プラズマ性に優れた非晶質なＡｌ酸化物を０．１〜１０μｍ形成したものがあった。
【００１４】
また、特許文献６、７、８には、セラミックス内部に吸着電極を内蔵したものがあるが、冷却機能を備えた導電性基体とシリコーン接着剤やセラミックス系接着剤等で接合されて一体化されていた。
【特許文献１】特開昭５９−９２７８２号公報
【特許文献２】特開昭５８−１２３３８１号公報
【特許文献３】特開平４−４９８７９号公報
【特許文献４】特開平１１−２６５９３０号公報
【特許文献５】特開平８−２８８３７６号公報
【特許文献６】特開平４−２８７３４４号公報
【特許文献７】特開平１０−１４４７７９号公報
【特許文献８】特開平１５−１７９１２９号公報
【発明の開示】
【発明が解決しようとする課題】
【００１５】
特許文献１の静電チャックはセラミックス単体からなるもので、ウェハＷの熱を逃がすには下部に導電性基体を接合する必要があり、そこで、特許文献６のように吸着電極を埋設した板状セラミックス体からなる吸着部と導電性基体を体積固有抵抗値が１０１５Ω・ｃｍ以上である高絶縁性のシリコン樹脂で接合した静電チャックが開示されているが、載置面の残留電荷が吸着部に残り導電性基体に流れ難いことから残留吸着力が残り、ウェハＷを短時間に離脱できないとの問題があった。
【００１６】
また、特許文献７の静電チャックに使われるセラミックス系の接着剤は接着力が小さく板状セラミックス体と導電性基体との熱膨張差から接着層が剥離するとの問題があった。
【００１７】
また、特許文献４の静電チャックはセラミックと金属からなる導電性基体２３が単極の吸着電極となることから、ウェハＷとの電気的な接続が必要となり、自発的にウェハＷを吸着する双極型の吸着電極を備えることができなかった。
【００１８】
更に、プラズマ雰囲気等から加熱されたウェハＷの熱を載置面から取り除くことが不十分でウェハＷの温度が上昇し、ウェハＷ面内の温度差が大きくなったり、ウェハＷに対し所定の加工処理ができないとの問題があった。
【００１９】
また、特許文献３や特許文献５に記載の静電チャックの絶縁膜はスパッタやＣＶＤ等で作製され、絶縁膜の厚みは数μｍ以下に限定されていることから吸着電極に電圧を印加すると絶縁膜が絶縁破壊する虞があった。
【００２０】
また、特許文献５には図６に示すようにアルミニウム合金基体２４の表面にアルミニウムの陽極酸化膜２６を形成し、その上に耐プラズマ性に優れた非晶質なアルミニウム酸化物層２２を０．１〜１０μｍ形成したものがあったが、１０μｍ程度の保護膜では成膜中に発生するピンホールは埋まらず下地を侵してしまうという問題があった。また、０．１〜１０μｍ程度ではハードなプラズマ条件ではすぐ浸食されてしまい、実用性に乏しかった。この膜は１０μｍ以上の膜を成膜すると成膜時の内部応力により剥がれると言う問題があった。
【００２１】
更に、導電性基体としてアルミニウム合金基体２４が使用されているため、その上に形成されたアルミニウムの陽極酸化膜２６及び非晶質なアルミニウム酸化物層２２の熱膨張係数が異なるため、１００℃以上の温度で膜にクラックが入ってしまうという問題があった。
【００２２】
また、上層の非晶質酸化アルミニウム膜２２の体積固有抵抗が下層のアルミニウムの陽極酸化膜に対して大きい場合、静電チャック２１の導電性基体２４とウェハ間の電圧が非晶質酸化アルミニウム膜２２側に大きく加わり、非晶質酸化アルミニウム膜２２が絶縁破壊することもあった。
【００２３】
また、非晶質酸化アルミニウム膜とアルミニウムの陽極酸化膜の体積固有抵抗が異なることから、電圧を印加しても吸着力がすぐに立ち上がらず一定になるのに時間を要したり、印加する電圧を切ってもすぐに吸着力が０にならずに残留吸着力が発生するなどの吸着／離脱特性の応答性が悪くなってしまうことがあり、ウェハの脱着に必要以上の時間を要し、プロセス制御に支障をきたすことがあった。
【００２４】
また、特許文献６に記載の静電チャックは板状セラミックス体の厚みが１０ｍｍを超えて大きくウェハＷの熱を十分通過させることができないことから冷却効率が不十分で、ウェハＷの温度が上昇するという虞があった。
【００２５】
特許文献２や特許文献４のようにアルミナ溶射層を絶縁膜５５としたものは溶射膜にボイドが多く、そのボイドを有機珪素や無機珪素を使って封孔処理をするがその封孔処理に用いた珪素部分がプラズマでエッチングされ、短期間で耐電圧が低下して、静電チャックとして使うことのできる寿命が短いとの虞があった。
【課題を解決するための手段】
【００２６】
本発明の静電チャックは、絶縁膜の一方の主面をウェハを載せる載置面とし、前記絶縁膜の他方の主面に吸着電極を備え、該吸着電極の下に絶縁層を備えた吸着部と、該吸着部の下面と導電性基体とを樹脂層で接合し、該樹脂層の体積固有抵抗が１０８〜１０１４Ω・ｃｍであることを特徴とする。
【００２７】
また、絶縁膜の一方の主面をウェハを載せる載置面とし、前記絶縁膜の他方の主面に吸着電極を備え、該吸着電極の下に絶縁層を備えた吸着部と、該吸着部の下面と導電性基体とを樹脂層で接合し、前記載置面と前記導電性基体の間の抵抗値が１０７〜１０１３Ωであることを特徴とする。
【００２８】
また、前記絶縁膜と絶縁層が同一の板状セラミックス体からなり、該板状セラミックス体に前記吸着電極が埋設されていることを特徴とする。
【００２９】
また、前記吸着部の厚みが１０ｍｍ以下であることを特徴とする。
【００３０】
また、前記吸着部の厚みが２０μｍ〜２ｍｍであることを特徴とする。
【００３１】
また、前記樹脂層がシリコン系、ポリイミド系、ポリアミド系、エポキシ系のうちの少なくとも何れか1つを主成分とすることを特徴とする。
【００３２】
また、前記樹脂層に導電性粒子を含むことを特徴とする。
【００３３】
また、前記導電性粒子が炭素或いは金属であることを特徴とする。
【００３４】
また、前記樹脂層における前記導電性粒子を含有量が０．０１〜３０容量％であることを特徴とする。
【００３５】
また、前記樹脂層の厚みが０．００１〜２ｍｍであることを特徴とする。
【００３６】
また、前記絶縁膜が非晶質セラミックからなることを特徴とする。
【００３７】
また、前記絶縁膜は酸化物からなる均一な非晶質セラミックから成り、その厚みが１０〜１００μｍであることを特徴とする。
【００３８】
また、上記絶縁膜は、希ガス類元素を１〜１０原子％含み、ビッカース硬度が５００〜１０００ＨＶ０．１であることを特徴とする。
【００３９】
また、上記絶縁膜が酸化アルミニウム、希土類の酸化物、あるいは窒化物の何れか一つを主成分とすることを特徴とする。
【００４０】
また、前記導電性基体がアルミニウムまたはアルミニウム合金の何れか一つの金属成分と、炭化珪素または窒化アルミニウムの何れか一つのセラミック成分からなり、該セラミック成分の含有量が５０〜９０質量％であることを特徴とする。
【発明の効果】
【００４１】
本発明の静電チャックは絶縁膜の一方の主面をウェハを載せる載置面とし、前記絶縁膜の他方の主面に吸着電極を備え、該吸着電極の下に絶縁層を備えた吸着部と、該吸着部の下面と導電性基体とを樹脂層で接合し、該樹脂層の体積固有抵抗が１０８〜１０１４Ω・ｃｍであることを特徴とすると、ウェハを繰り返し吸着離脱しても残留吸着が増大することなく、ウェハの離脱特性が優れた静電チャックが得られるとともに、プラズマを発生させても載置面の温度変化がなく、絶縁膜のクラックが発生することがなく、絶縁破壊を防止できる。
【００４２】
更に、保護膜を形成するとプラズマに対する耐久性に優れた静電チャックを提供することができる。
【発明を実施するための最良の形態】
【００４３】
以下、本発明の実施形態について説明する。
【００４４】
図１は本発明の静電チャック１の一例である概略の構造を示す。この静電チャック１は、絶縁膜５の一方の主面をウェハＷを載せる載置面５ａとし、絶縁膜５の他方の主面に吸着電極４ａ、４ｂを備え、吸着電極４ａ、４ｂの下に絶縁層３を備えた吸着部１０と、吸着部１０の下面と導電性基体２とを樹脂層１１で接合している。
【００４５】
絶縁層３はアルミナ等の酸化物セラミックスや窒化物、炭化物等のセラミックスからなることが好ましい。また、絶縁膜５は上記絶縁層３と同一組成物でも良いが、非晶質セラミックスでも良い。
【００４６】
導電性基体２が金属のみからなる場合は絶縁層３や絶縁膜５の熱膨張に合わせて導電性基体２の金属を選定するのが好ましい。金属はセラミックに比べて熱膨張率が大きいものが多いことから、導電性基体２の材質としてＷ、Ｍｏ、Ｔｉなどの低熱膨張金属を主成分とする金属が好ましい。
【００４７】
また、導電性基体２として金属とセラミックの複合部材を用いる場合は三次元編目構造の多孔質セラミック体を骨格とし、その気孔部に隙間なくアルミニウムやアルミニウム合金を充填した複合材料を使うことが好ましい。このような構造とすることで、絶縁層３や絶縁膜５と導電性基体２の熱膨張係数を近づけることができる。
【００４８】
更に、上記の導電性基体２の熱伝導率が約１６０Ｗ／（ｍ・Ｋ）と大きな材料が得られ、プラズマ等の雰囲気からウェハＷに伝わった熱を導電性基体２を通して取り除くことが容易となり好ましい。
【００４９】
そして、導電性基体２には冷却媒体を通す流路９が備えられ、冷却媒体を介して、ウェハＷの熱を静電チャック１の外部に取り除くことができることからウェハＷの温度を冷却媒体の温度でコントロールすることが容易となった。
【００５０】
そして、載置面５ａの上にウェハＷを載せ、吸着電極４ａ、４ｂの間に数百Ｖの吸着電圧を給電端子６ａ、６ｂから印加して、吸着電極４とウェハＷの間に静電吸着力を発現させ、ウェハＷを載置面５ａに吸着することができる。また、導電性基体２と対向電極（不図示）との間にＲＦ電圧を印加するとウェハＷの上方にプラズマを効率的に発生することができる。
【００５１】
本発明の静電チャック１は樹脂層１１の体積固有抵抗が１０８〜１０１４Ω・ｃｍであることが特徴である。樹脂層１１の体積固有抵抗が１０８Ω・ｃｍ未満では樹脂層１１中の導電性物質が多くなり過ぎて樹脂層１１が吸着部１０と導電性基体２を接合する接合強度が小さくなり、吸着部１０と導電性基体２の間の微小な熱膨張差から生じる熱応力により剥離する虞があった。また、樹脂層１１の体積固有抵抗が１０１４Ω・ｃｍを越えると、ウェハＷを載置面５ａに繰り返し載せたり離脱させると、残留吸着力が大きくなりウェハＷを離脱できなくなる虞があった。
【００５２】
より好ましくは１０９〜１０１３Ω・ｃｍであるとウェハＷの離脱が容易であった。
【００５３】
また、本発明の静電チャック１は載置面５ａと導電性基体２の間の抵抗値Ｒが１０７〜１０１３Ωであることが好ましい。抵抗値Ｒが１０７Ωを下回ると、絶縁膜５の体積固有抵抗が１０８Ω・ｃｍを下回り所謂ジョンソンラーベック力が発現しない虞があるからである。また、抵抗値Ｒが１０１３Ωを超えると、載置面５ａに残った残留電荷が導電性基体２にながれ難い虞や、絶縁層の下面に残留電荷留まり導電性基体２に逃げない虞があり、ウェハＷの吸着脱離を繰り返すと、残留吸着力が大きくなり離脱しなくなる虞があった。
【００５４】
また、図２に示すように絶縁膜５と絶縁層３は同じ板状セラミックス体からなり、該板状セラミックス体に吸着電極４を埋設しても良い。このような構成とすることで、ウェハＷとして大型の液晶基板等を吸着しても載置面５ａを成す絶縁膜５が脱落することがなく大きな力でウェハＷを吸着することができる。
【００５５】
また、吸着部１０の厚みは１０ｍｍ以下であることが好ましい。
【００５６】
絶縁膜５と吸着電極４、絶縁層３の総厚みである吸着部１０の厚みが１０ｍｍ以下とすることにより載置面５ａの残留電荷を導電性基体２に容易に逃がす事ができることから、ウェハＷの吸着離脱を繰り返し行っても、残留吸着力が大きくなる虞が小さく、ウェハＷを容易に短時間に離脱することができることから好ましい。
【００５７】
更に、吸着部１０の厚みは２０μｍ〜２ｍｍであるとより好ましい。
【００５８】
吸着部１０の厚みが２０μｍ未満では絶縁膜５の厚みが１５μｍ未満となり吸着電極４と導電性基体２との間で絶縁破壊する虞がある。総厚みが２ｍｍを越えるとウェハＷの熱を十分導電性基体２に伝えることができない虞があるからである。好ましくは３０μｍから５００μｍであり、更に好ましくは５０〜２００μｍである。
【００５９】
尚、上記絶縁膜５の厚みｔ１は吸着電極４の上面から載置面５ａの上面までの距離で、載置面５ａを垂直に横切る断面において、５箇所の前記距離の平均値で表すことができる。また、上記絶縁層３の厚みｔ２、吸着電極４の厚みｔ３は、同様に前記断面において５箇所の厚みを測定しその平均値とした。そして、上記絶縁膜５ａの厚みｔ１と絶縁層３の厚みｔ２と吸着電極４の厚みｔ３を合計した値を吸着部の厚みとした。
【００６０】
また、載置面５ａにはブラスト加工法等により凹部を形成することもできる。その凹部と連通し導電性基体２の裏面から載置面５ａに貫通するガス供給孔を設け、ウェハＷと凹部で形成される空間にガス供給孔からガスを供給することができる。そして、ウェハＷと載置面５ａの間の熱伝導率を高めることもできる。
【００６１】
絶縁膜５はアルミナや窒化物、炭化物質のセラミックスからなることが好ましく、その熱伝導率は２０Ｗ／（ｍ・Ｋ）以上であることが好ましい。このような焼結セラミックスからなる絶縁膜５の厚みは１５〜１５００μｍであればウェハＷの熱を効率よく導電性基体２に逃がすことができることから好ましい。より好ましくは１００〜１０００μｍであり、更に好ましくは２００〜５００μｍである。そして、絶縁膜５の熱伝導率が５０Ｗ／（ｍ・Ｋ）以上と大きな絶縁膜５ではその厚みは２００〜１５００μｍであると好ましい。上記絶縁膜５の下限は、載置面５ａに垂直で直径近くを横切る断面から絶縁膜５の厚みの最小値で示すことができる。
【００６２】
また、焼結セラミックスからなる絶縁層３の厚みは１５μｍ〜１９９０μｍである。絶縁層３の厚みが１５μｍ未満では吸着電極４と導電性基体２の間の絶縁性を保持できない危険があるからである。１９９０μｍを超えると、載置面５ａからの熱を導電性基体２に十分伝えることができなくなる虞があるからである。このような絶縁層３はその熱伝導率が５０Ｗ／（ｍ・Ｋ）以上であると更に好ましい。
【００６３】
また、絶縁層３は導電性基体２や絶縁膜５の熱膨張係数に近く絶縁性の優れた絶縁膜５と同じ組成の膜や、ホウ珪酸ガラスやホウ酸ガラスを使用できる。
【００６４】
また、絶縁層３は非晶質セラミックスから構成することもできる。ここで、非晶質セラミックスとはアルミナ質、アルミナイットリア酸化物質、窒化物質等のセラミックス結晶組成を基本組成とするものを指す。
【００６５】
絶縁層３が絶縁膜５と同様の非晶質セラミックス組成物からなる場合は、その厚みは１０〜１００μｍが好ましい。１０μｍ未満では絶縁破壊する虞があり、１００μｍを越えると量産性に劣るからである。
【００６６】
また、非晶質セラミックス以外の一般的なガラス組成物を絶縁層３とする場合、絶縁層３の厚みは載置面５ａに載せられたウェハＷの熱を伝えやすいように１９９０μｍ以下が好ましく、且つ導電性基体２と吸着電極４の間の絶縁性を確保するには、１０μｍ以上が好ましい。更に好ましくは２０〜１０００μｍでより好ましくは５０〜３００μｍである。
【００６７】
また、ガラス組成物からなる絶縁層３はプラズマ雰囲気における耐食性に劣ることから、図３に示すように絶縁膜５が絶縁層３を覆うように形成されていることが好ましい。このように形成することで、静電チャック１の耐食性を増すことができるとともに静電チャック１の信頼性をも高めることができ、静電チャック１の寿命も長くなり好ましい。
【００６８】
そして、本発明の静電チャック１の樹脂層１１は、アルミナや、窒化物、炭化物、これらの非晶質膜やガラス層からなる絶縁層３や、金属或いは金属とセラミックスの複合部材からなる導電性基体２との接着力の大きな、シリコン系、ポリイミド系、ポリアミド系、エポキシ系の樹脂層１１からなることが好ましい。これらの樹脂層１１は吸着部１０と導電性基体２との熱膨張差から生じる熱応力が繰り返し掛かっても、接合面が剥離することがなく好ましい。
【００６９】
また、樹脂層１１の体積固有抵抗を小さくするには樹脂層１１に導電性粒子を含むことが好ましい。導電性粒子を含むことで、樹脂層１１の体積固有抵抗を自由に調整することができるからである。
【００７０】
上記導電性粒子は炭素または金属であることが好ましい。炭素粒子としてはカーボンブラックが使用でき、金属としてはＡｌが好ましく、その他、Ｐｔ、Ａｕ等を使用することができる。そして、炭素粒子の平均粒径は０．０５〜３μｍが好ましく、金属粒子の平均粒径は０．５〜５μｍであれば樹脂と混合することが容易であり樹脂層１１内の抵抗バラツキも小さく好ましい。
【００７１】
上記導電性粒子は樹脂成分に対し０．０１容量％〜３０容量％であれば体積固有抵抗を１０８〜１０１４Ω・ｃｍとすることができることから好ましい。尚、上記導電性粒子の容量％は樹脂層の断面において、導電性粒子の占める面積比率を３乗して求めることができる。または、所定の樹脂層の体積に占める金属成分を化学定量分析して求めることもできる。
【００７２】
更に、吸着部１０と導電性基体２の間で残留電荷を逃がすには樹脂層１１の厚みは０．００１〜１ｍｍであることが好ましい。前記の厚みが０．００１ｍｍを下回ると、吸着部１０の下面や導電性基体２の上面の平坦度が１μｍを超えて大きくなることがあり、接着層１１に空隙を発生する虞があるからである。前記厚みが１ｍｍを超えると残留電荷を逃がすことが難しくウェハＷの吸着／離脱を繰り返すと残留吸着力が増大する虞があるからである。
【００７３】
本発明の絶縁膜５は、均一な非晶質セラミックから成る絶縁膜５の１層のみから形成することが更に好ましい。この絶縁膜５は、吸着電極４から載置面５ａの間の体積固有抵抗が一様であることから、絶縁膜５の中を電界が一様に形成され吸着電圧を印加した時に吸着力が素早く発現し一定の吸着力になる。そして、印加する吸着電圧を切ると、すぐに吸着力が０になりウェハＷを離脱できる。このように吸着／離脱特性の優れた静電チャック１とすることができる。
【００７４】
また、絶縁膜５を均一な非晶質セラミックからなる絶縁膜５とする理由は、以下のように考えられる。
【００７５】
結晶質セラミックからなる絶縁膜は結晶格子が強固に結合されていることから、格子間距離が応力で変化し難く、結晶質セラミックからなる絶縁膜を静電チャックの絶縁膜とすると、導電性基体２から上記の絶縁膜に発生する内部応力や熱膨張差などの熱応力を緩和する機能に乏しいが、非晶質セラミックからなる絶縁膜５は結晶質セラミックからなる絶縁膜と異なり低温で形成可能であり比較的低い温度で応力に対して格子間距離が変化する機能があり、内部応力を結晶質セラミックからなる絶縁膜より小さくすることができる。また、非晶質セラミックからなる絶縁膜５は非晶質であるため原子配列が周期的でなく、原子レベルの空間ができやすく不純物を取り込みやすい構造になっている。そのため、非晶質セラミックからなる絶縁膜５と導電性基体２との熱膨張差や成膜時の応力などによる内部応力が発生しても、原子配列が不規則であるのと原子レベルの欠陥が多いことから、絶縁膜５の低い成膜温度で変位することができ、絶縁膜５にかかる応力を低減することができる。そして、その非晶質セラミックからなる絶縁膜５は同等組成の対応する結晶の化学量論組成からずれていることから、原子レベルの欠陥ができやすく絶縁膜５と導電性基体２との間の応力を緩和することが容易となる。
【００７６】
そして、上記非晶質セラミックからなる絶縁膜５の厚みは１５〜２００μｍが好ましい。非晶質セラミックからなる絶縁膜５の厚みが１５μｍ未満では、導電性基体２の表面のボイドやパーティクルの影響を受けて、非晶質セラミックからなる絶縁膜５にピンホールや膜厚が極端に薄いところが発生し、プラズマ中で使用するとその部分が欠陥となり、絶縁膜５を貫通して吸着電極４を浸食することがあり、絶縁膜５の絶縁破壊による異常放電やパーティクルを発生することがある。そのため、絶縁膜５は少なくとも１５μｍ以上の厚みが必要である。
【００７７】
また、絶縁膜５の厚みが２００μｍを越えると非晶質セラミックからなる絶縁膜５を成膜する時間が数十時間以上となり量産性に乏しく、また内部応力も大きくなり過ぎるため絶縁膜５が吸着電極４や絶縁層３、導電性基体２から剥離する虞がある。好ましくは絶縁膜５の厚みは３０〜７０μｍであり、更に好ましくは４０〜６０μｍである。
【００７８】
尚、本発明において絶縁膜５の厚みが１５μｍ以上とは、導電性基体２の上の絶縁膜５の最小厚みが１５μｍ以上のことであり、厚み２００μｍ以下とは導電性基体２の上の絶縁膜５の平均厚みが２００μｍ以下のことである。尚、平均厚みは絶縁膜５を５等分した面積の中の膜厚を一箇所測定し、それぞれ５箇所の膜厚を平均した値である。
【００７９】
非晶質セラミックからなる絶縁膜５の中には他の元素と反応していない希ガス類元素としてアルゴンが存在しており、希ガス類元素を膜中に多く入れることにより、非晶質セラミックからなる絶縁膜５の変形が容易となり内部応力を緩和する効果が大きくなる。そのため、本発明のような１５μｍ以上の厚みの非晶質セラミックからなる絶縁膜５を吸着電極４を覆うように絶縁層３を介して導電性基体２に成膜しても絶縁膜５を剥離するような大きな応力の発生を防ぐことができる。
【００８０】
絶縁膜５の中の前記アルゴン量のコントロールは成膜時のアルゴンのガス圧力を大きくして、成膜する導電性基体２に印加するマイナスバイアス電圧を大きくすることにより、プラズマ中で電離したアルゴンイオンを絶縁膜５中に多く取り込むことができる。
【００８１】
絶縁膜５中のアルゴン量は１〜１０原子％が好ましい。更に好ましくは３〜８原子％である。希ガス類元素の含有量が１原子％以下であると、非晶質セラミックからなる絶縁膜５が充分変位できなくなるため応力を緩和する効果が小さくなり、１５μｍ程度の厚みでもクラックが発生しやすくなる。また、逆に希ガス類元素を１０原子％以上とするのは製作上困難である。
【００８２】
また、前記希ガス類元素としてアルゴンの代わりに他の希ガス類元素を使ってスパッタを行っても同じ効果が得られるが、スパッタ効率とガスのコストを考えると、アルゴンガスはスパッタ効率が高く安価で好ましい。
【００８３】
上記絶縁膜５中のアルゴンの定量分析方法としては酸化アルミニウム焼結体に非晶質セラミック膜２を２０μｍの厚みで成膜したものを比較試料として作製し、該試料をラザフォード後方散乱法により分析し、検出した全原子量とアルゴンの原子量を計測して、アルゴンの原子量を全原子量で割った値を原子％として算出した。
【００８４】
また、非晶質セラミックからなる絶縁膜５は上記のように希ガス類元素を含むことから、類似組成のセラミック焼結体に比べて硬度が小さくなっている。希ガス類元素を多く入れることにより、硬度を小さくすることができ、膜中の内部応力を低下することができる。
【００８５】
また、非晶質セラミックからなる絶縁膜５はスパッタ等の成膜工程で形成され絶縁膜５の表面には凹部が存在するが、絶縁膜５の内部にはボイドがほとんど存在しない。そこで、表面の凹部は表面を研磨加工して除去することにより、プラズマに曝される表面積をいつでも最小にすることができ、更に多結晶体のような粒界が存在しないことからエッチングが一様で脱粒も発生し難い。その結果、従来から使われているセラミック多焼結体からなる絶縁膜より各段に耐プラズマ性に優れたものとなる。また、結晶粒界を含むセラミックス多結晶焼結体では面粗さがＲａ０．０２程度までであるが、非晶質セラミック絶縁膜５はＲａ０．０００３程度まで小さくすることが可能であり耐プラズマ性の観点から好ましい。
【００８６】
更に、上記の希ガス類元素を含む非晶質セラミックからなる絶縁膜５のビッカース硬度は５００〜１０００ＨＶ０．１が好ましく、１０００ＨＶ０．１を超えると内部応力が大きくなり絶縁膜５が剥がれる虞がある。絶縁膜５のビッカース硬度が５００ＨＶ０．１未満では絶縁膜５の内部応力は小さくなり絶縁膜５の剥離の問題は生じ難いが、硬度が小さ過ぎることから絶縁膜５に大きな傷が入りやすく、この結果として耐電圧低下を発生する。これはウェハＷと静電チャック１の載置面５ａの間に入り込んだ硬質のゴミにより絶縁膜５に傷が入り、この傷の部分の耐電圧が低下したりすることがある。従って、絶縁膜５のビッカース硬度は５００〜１０００ＨＶ０．１が好ましく、更に好ましくは６００〜９００ＨＶ０．１である。
【００８７】
また、上記非晶質セラミックからなる絶縁膜５は耐プラズマ性の優れた酸化アルミニウム、酸化イットリウム、酸化イットリウムアルミニウムまたは希土類酸化物で構成されることが好ましい。特に、酸化イットリウムが優れている。
【００８８】
また、本発明の金属とセラミックからなる導電性基体２は、導電性基体２の熱膨張係数が骨格をなす多孔質セラミック体の熱膨張係数に依存するところが大きく、上記セラミックとして炭化珪素や窒化アルミニウムが好ましい。また、導電性基体２の熱伝導率は気孔部に充填した金属の熱伝導率に依存するところが大きいため、両者の配合比をそれぞれ変えることにより、導電性基体２の熱膨張係数と熱伝導率を適宜に調整することができる。特に、上記金属としてはウェハＷに影響の少ないアルミニウムやアルミニウム合金が好ましい。
【００８９】
従って、導電性基体２は、アルミニウムまたはアルミニウム合金の何れか一つの金属成分と、炭化珪素または窒化アルミニウムの何れか一つのセラミック成分からなり、該セラミック成分の含有量が５０〜９０質量％であることが好ましい。尚、アルミニウム合金として市販のものに加え、シリコンを多量に含む合金を選ぶこともできる。
【００９０】
導電性基体２のセラミック成分の含有量が５０質量％より少なくなると導電性基体２の強度が大きく低下するとともに、導電性基体２の熱膨張係数が多孔質セラミック体よりもアルミニウム合金の熱膨張係数による依存度が大きく導電性基体２の熱膨張係数が大きくなり、非晶質セラミック絶縁膜５との熱膨張差が大きくなり過ぎることから絶縁膜５が剥離する虞がある。
【００９１】
逆に、導電性基体２のセラミック成分の含有量が９０質量％より多くなると、セラミックの開気孔率が小さくなりアルミニウム合金を充分に充填できなくなり、熱伝導や電気伝導が極端に低下してしまい、導電性基体として機能を果たさなくなる。上記セラミックとして窒化珪素や炭化珪素や窒化アルミニウム、アルミナなど低熱膨張で高剛性の多孔質セラミックを用いる。気孔部に隙間なくアルミニウム合金を充填するためには、気孔径が１０〜１００μｍの多孔質セラミック体を用いることが望ましい。
【００９２】
なお、多孔質セラミック体の気孔部に金属を充填する方法としては、予め多孔質セラミック体を入れて加熱しておいたプレス機に溶融金属を注入し、加圧プレスすれば良い。
【００９３】
ＳｉＣの質量比率を５０〜９０％にすることにより、導電性基体２の熱膨張率を１１×１０−６〜５×１０−６／℃程度に変えることができるため、絶縁膜５の熱膨張率や成膜応力に合わせることが可能となる。
【００９４】
また、本発明の静電チャック１が用いられるエッチング工程の腐食性のガスは不記載のカバーリング等で保護された静電チャック１の側面や裏面の雰囲気露出面にも若干侵入するため、プラズマに対する耐食性を高める上で図４に示す保護膜７があることが好ましい。
【００９５】
ウェハ載置面５ａに比べて浸食が少ない導電性基体２の側面及び裏面にアルミナ溶射膜やアルミニウムの陽極酸化膜を形成し保護膜７とすることが好ましい。上記のアルミナ溶射膜の厚みは５０〜５００μｍ形成することが好ましい。また、上記のアルミニウムの陽極酸化膜の厚みは２０〜２００μｍ形成することが好ましい。
【００９６】
保護膜７としてアルミナの溶射膜を形成する場合は導電性基体２の表面の材質は問わないが、保護膜７としてアルミニウムの陽極酸化膜を形成する場合は導電性基体２の表面がアルミニウム合金である必要がある。前述の多孔質セラミック体にアルミニウム合金を含浸させた導電性基体２に陽極酸化膜を施しても表面のアルミニウム部分のみに陽極酸化膜が成長するだけで部分的にセラミック部分が露出した構造になり、耐プラズマ性が低下し、プラズマ雰囲気と導電性基体２との間の絶縁性が悪くなるため、アルミニウム合金を含浸させる際に、アルミニウム合金を導電性基体２の表面に形成した導電性基体２を作製することが好ましい。そして、アルミニウムの陽極酸化膜を形成することにより、耐プラズマ性を高め、更に表面のアルミニウムを酸化することで表面の絶縁性を備えることができる。
【００９７】
尚、保護膜７は導電性基体２の表面を覆うものを説明したが、絶縁層３の露出部を同時に覆ってもよいことは言うまでもない。
【００９８】
次に本発明の静電チャック１の製法について述べる。
【００９９】
まず、アルミナまたは窒化アルミニウムからなるセラミックスグリーンシートを複数枚重ね積層体を作製し、一方の主面にモリブデンペースト又はタングステンペーストからなる吸着電極４を印刷する。一方、別途セラミックスグリーンシートを複数枚重ね積層体を作製する。そして、加圧して圧着した後、一体に焼結させる。焼結体の外径を研削加工して、その後厚みを２ｍｍ以下に研削加工することにより吸着電極４を埋設させた板状セラミックス体を得る。
【０１００】
上記板状セラミックス体の所定の位置に吸着電極４を貫通する穴を開け、給電端子６ａ、６ｂをロウ付け接合する。そして、アルミニウムからなる導電性基体２とシリコン接着剤やエポキシ接着剤を使い接合し本発明の静電チャック１を得ることができる。
【０１０１】
次に、導電性基体２として炭化珪素の多孔質体にアルミニウム合金を含浸させると同時に表面層をアルミニウム合金とした導電性基体２に陽極酸化膜を形成して耐プラズマの保護膜７とし、酸化アルミニウムからなる非晶質セラミック絶縁膜５をスパッタ法により形成した静電チャック１について説明する。
【０１０２】
平均粒径６０μｍ程度の炭化珪素粉末に対し、酸化珪素（ＳｉＯ２）粉末とバインダー及び溶媒を添加混練したあとスプレードライヤーにて顆粒を製作した。そして、この顆粒をラバープレス成形法にて円盤状の成形体を形成したあと、真空雰囲気下にて通常の焼成温度より低い１０００℃程度の温度で焼成することにより、気孔率２０％を有する、炭化珪素製の多孔質セラミック体を作製し、所望する形状に加工する。
【０１０３】
そして、この多孔質セラミック体をプレス機のダイに装填し、このダイを６８０℃まで加熱したあと、溶融させた純度９９％以上のアルミニウム合金をダイに充填し、パンチを降下させて９８ＭＰａにて加圧した。そして、この加圧状態のまま冷却することにより、気孔部に金属としてアルミニウム合金が充填された多孔質セラミック体を形成し、ダイのサイズは多孔質セラミック体のサイズより大きめのものを使用すると導電性基体２の表面の全面にアルミニウム合金層が形成され、所定の形状にすることにより導電性基体２を得ることができる。
【０１０４】
そして上記導電性基体２の表面のアルミニウム合金層の表面を陽極酸化被膜処理を行いアルミニウムの陽極酸化膜を得ることができる。陽極酸化被膜処理は蓚酸または硫酸等の酸に導電性基体２を陽極として、炭素等を陰極として浸し電気分解すると、アルミニウム合金の表面にγ−Ａｌ２Ｏ３が被膜して生成する。この被膜は多孔質状であるため、該被膜を沸騰水に浸す、あるいは加熱蒸気と反応させることにより緻密なベーマイト（ＡｌＯＯＨ）被膜からなる保護膜７が得られる。
【０１０５】
上記の保護膜７を形成した導電性基体２に絶縁膜５を形成するには、絶縁膜５を形成する面の上記保護膜７を切削加工で除去した後、導電性基体２表面の鏡面加工を行い、成膜面として仕上げる。
【０１０６】
また、上記導電性基体２に保護膜７としてアルミナ溶射膜を形成する場合は、導電性基体２の表面をブラスト処理等で粗面化したのちにアルミナの溶射を施す方が密着性を大きくできる。更にアルミナの溶射をする前の下地処理としてＮｉ系の金属膜を溶射すると保護膜２との密着性が大きく好ましい。アルミナの溶射膜は、４０〜５０μｍ程度のアルミナ粉末を大気プラズマや減圧プラズマで溶融・照射することで形成する。気密性を高めるために減圧プラズマで行うことが好ましい。
【０１０７】
溶射膜のみでは開気孔が存在するため、有機珪素化合物や無機珪素化合物を含浸させて加熱することで封孔処理を行い保護膜２とする。
【０１０８】
上記導電性基体２の上記仕上げ面に形成する非晶質セラミックからなる絶縁膜５はスパッタによって作製する。平行平板型のスパッタ装置に絶縁膜５として成膜したい組成のターゲットをセットする。ここでは酸化アルミニウム焼結体をターゲットとし、該ターゲットと対向するように導電性基体２を銅製のホルダーの中にセットする。導電性基体２の裏面とホルダー表面はＩｎとＧａからなる液状合金を塗り貼り合わせることにより導電性基体２とホルダーとの間の熱伝達が大きくなり、導電性基体２の冷却効率を上げることができることから良質な非晶質セラミックからなる絶縁膜５を形成することができる。
【０１０９】
このように導電性基体２をスパッタのチャンバー内にセットし、真空度を０．００１Ｐａとした後、アルゴンガスを２５〜７５ｓｃｃｍ流す。
【０１１０】
そして、ターゲットとホルダーの間にＲＦ電圧をかけることによりプラズマが発生する。そして、ターゲットのプレスパッタ及びセラミック基体２側のエッチングを数分間行いターゲットと導電性基体２のクリーニングを行う。
【０１１１】
酸化アルミニウム製の非晶質セラミックからなる絶縁膜５の成膜は上記のＲＦ電力を３〜９Ｗ／ｃｍ２にしてスパッタを行う。また、導電性基体２側には−１００〜−２００Ｖ程度のバイアスをかけてターゲットから電離した分子及び電離したアルゴンイオンを引きつける。しかし、導電性基体２が絶縁されていると電離したアルゴンイオンにより導電性基体２の表面が帯電してしまい、次のアルゴンイオンが入りにくい状態になる。膜中に入ったアルゴンイオンは電荷を放出してアルゴンの状態に戻り、膜中に残留する。アルゴンを膜中に多く取り込むには成膜時に導電性基体２の給電口からＩｎＧａ層、ホルダーの経路で電荷を逃がし、常にアルゴンを非晶質セラミックからなる絶縁膜５に取り込みやすい状態にしておくことが必要である。
【０１１２】
また、導電性基体２の冷却が悪いと部分的に非晶質セラミック絶縁膜５が非晶質から結晶化してしまい、部分的に耐電圧が悪くなったり、耐プラズマ性が悪くなってしまう。導電性基体２の冷却は装置の冷却板に冷却水を流すことで基板ホルダー内を充分冷却して導電性基体２の温度を数十度に保つことが良い。
【０１１３】
絶縁膜５の成膜レートは３μｍ／時間にて１７時間成膜し、約５０μｍの膜厚の非晶質セラミックからなる絶縁膜５を作製した。
【０１１４】
その後、非晶質セラミック絶縁膜５の表面をポリッシング等で整えることにより載置面５ａを形成し静電チャック１を完成する。載置面５ａにはブラスト加工やエッチング加工により凹部を設けることができる。凹部とウェハＷの間にはガスが充填されウェハＷと載置面５ａの間の熱伝導率を高めることができるとともに、非晶質セラミックスからなる載置面５ａは表面粗さが小さくすることができることから、ウェハＷ表面と面接触により吸着することがあり、載置面５ａの面積に対し５０％以上の凹部を設けると面吸着によるウェハＷの離脱特性の悪化を防止することができる。
【実施例１】
【０１１５】
アルミナ粉末に重量換算で０．５質量％の酸化カルシウムと酸化マグネシウムを添加し、ボールミルにより４８時間混合した。得られたアルミナのスラリーを３２５メッシュを通し、ボールやボールミル壁の屑を取り除いた後、乾燥機にて１２０℃で２４時間乾燥した。得られたアルミナ粉末にアクリル系のバインダーと溶媒を混合してアルミナのスラリーを作成した。このアルミナスラリーからドクターブレード法にてグリーンテープを作製した。
【０１１６】
そして、上記グリーンテープを複数枚重ね積層体を作製し、一方の主面に炭化タングステンペーストからなる吸着電極を印刷した。一方、別途セラミックスグリーンシートを複数枚重ね積層体を作製し、加圧して圧着し積層体を作製した。
【０１１７】
更に、窒素雰囲気で、Ｗヒータ及びＷ断熱材からなる焼成炉の中にて１６００℃で２時間の焼成を行い、外径φ３０５ｍｍで厚み２ｍｍのアルミナ質の板状セラミックス体を得た。そして、外形φ３００ｍｍで厚みを０．８ｍｍに研削加工し、吸着電極を貫通する穴を加工し給電端子をロウ付けした。
【０１１８】
一方、直径３００ｍｍで厚みが３０ｍｍのアルミニウム合金からなる導電性基体に上記板状セラミックス体をアルミニウムとシリコン樹脂を混合した接着剤で接合し静電チャック試料Ｎｏ．１、２を得た。
【０１１９】
次に、純度９９％、平均粒径１．２μｍのＡｌＮ粉末に、焼結助剤としてＣｅＯ２を１５質量％添加した。更に有機バインダーと溶媒を加えて泥奬を作製し、ドクターブレード法にて厚さ約０．５ｍｍの窒化アルミニウムグリーンシートを複数枚製作した。このうち一枚の窒化アルミニウムグリーンシートには、導体ペーストを吸着電極の形状にスクリーン印刷した。
【０１２０】
上記静電吸着電極となる導体ペーストには、ＷＣ粉末とＡｌＮ粉末とを混合して粘度調整した導体ペーストを用いた。
【０１２１】
そして、窒化アルミニウムグリーンシートを所定の順序で積み重ね、５０℃で、４．９ｋＰａの圧力で熱圧着することにより窒化アルミニウムグリーンシート積層体を形成し、切削加工を施して円盤状に形成した。
【０１２２】
次いで、窒化アルミニウムグリーンシート積層体を真空脱脂した後、窒素雰囲気下で１８５０℃の温度で焼成することにより、静電吸着電極が埋設された窒化アルミニウム質焼結体からなる板状セラミックス体を製作した。
【０１２３】
しかる後、得られた板状セラミックス体に研削加工を施して、外形３００ｍｍで、載置面から吸着電極までの距離と板状セラミックス体の裏面から吸着電極の距離を調整して研削加工した後、上記載置面にラップ加工を施し、その表面粗さを算術平均粗さ（Ｒａ）で０．２μｍに仕上げて載置面を形成するとともに、載置面と反対側の表面に、静電吸着電極と連通する穴を穿孔し、各穴に給電端子を挿入してロウ付けすることにより吸着電極を埋設した板状セラミックス体を得た。
【０１２４】
また、直径２９８ｍｍで、厚み２８ｍｍのＳｉＣ多孔質体にアルミニウム合金を含浸させ、側面と上下面に厚み１ｍｍのアルミニウム合金層を設けたＳｉＣが８０質量％とアルミ合金が２０質量％とからなる直径３００ｍｍ、厚み３０ｍｍの導電性基体を得た。
【０１２５】
そして、上記窒化アルミニウムからなる板状セラミックス体を上記のアルミニウムとＳｉＣからなる導電性基体にアルミニウムとシリコン樹脂を混合したシリコン接着剤で接合し静電チャック試料Ｎｏ．３〜７とした。
【０１２６】
そして、ウェハを載置面に載せ、吸着力や残留吸着力や載置面の温度変化や板状セラミックス体と導電性基体の接合状態を評価した。
【０１２７】
尚、何れの試料にも載置面の中央部直下に熱電対を挿入する穴を設け、熱電対により載置面の温度変化を測定した。また、導電性基体には水冷通路を設け、温調した冷却水を定量供給した。そして、各載置面にウェハを載せ上面からハロゲンランプで加熱し、５分後の載置面の温度変化を測定した。
【０１２８】
その後、静電吸着力の測定を常温、真空中で行った。１インチ角のＳｉウェハを載置面に配置して、ウェハＷと導電性基体２に５００Ｖを印加し１分間経過後にＳｉウェハを引き上げ、１分経過後に再びＳｉウェハを載せ吸着する吸着離脱サイクルを５０回繰り返した後、最後にＳｉウェハを引き上げに要した力をロードセルで測定して、その値を載置面の面積で除して単位面積当たりの静電吸着力とした。その直後に、１インチ角のＳｉウェハを載置面に配置して、５００Ｖを２分間印加した後、電圧を切り３秒後にＳｉウェハを引き上げ、その引き上げに要した力をロードセルで測定して、その値を１インチ角の面積で除して単位面積当たりの残留吸着力とした。
【０１２９】
また、上記測定を終了した後、試料を取り外し、超音波探傷装置を用いて、板状セラミックス体と導電性基体の接着面である樹脂層の剥離の有無を確認した。
【０１３０】
その結果を表１に示す。
【表１】
2005150370.tif 000003
【０１３１】
本発明の樹脂層の体積固有抵抗が１×１０８〜１×１０１４Ω・ｃｍである試料Ｎｏ．２〜６は、載置面の温度変化も７℃以下と小さく、更に残留吸着力が１９０Ｎ／ｍ２以下と小さく且つ樹脂層の剥離もなく優れた特性を示すことがわかった。
【０１３２】
一方、試料Ｎｏ．１は樹脂層の体積固有抵抗が１×１０７Ω・ｃｍと小さく、載置面の温度変化が１０℃と大きく好ましくなかった。この理由は接着剤の含有量が少ないことから接着強度が小さく樹脂層に剥離が生じたことが原因と考えられる。
【０１３３】
また、試料Ｎｏ．７は樹脂層の体積固有抵抗が１×１０１６Ω・ｃｍと大きく、載置面の残留電荷が導電性基体にスムースに流れないと推測されることから残留吸着力が５２０Ｎ／ｍ２と大きくウェハＷを短時間で離脱することいが難しく好ましくないことが判明した。
【実施例２】
【０１３４】
実施例１と同様にアルミナと窒化アルミニウムからなる静電チャックを作製した。窒化アルミニウムは酸化セリウムの添加量を１〜１５質量％の範囲で変えて材料の体積固有抵抗を変化させたものを用いた。また、樹脂層はＡｌの含有量を変えて体積固有抵抗を変化させた試料を作製した。そして、実施例１と同様に評価した。その後、各試料の載置面と導電性基体との間の電気抵抗を測定した。
【０１３５】
尚、載置面と導電性基体の間の抵抗は載置面に直径１０ｍｍの電極を取り付け、該電極と導電性基体との間の電気抵抗値を測定した。そして、載置面の面積で換算し載置面と導電性基体の間の抵抗値とした。
【０１３６】
その評価結果を表２に示す。
【表２】
2005150370.tif 000004
【０１３７】
本発明の載置面と導電性基体の間の電気抵抗が１０７〜１０１３Ωである試料Ｎｏ．２２〜２６は吸着力は２０００Ｎ／ｍ２以上と大きく且つ残留吸着力は１５５Ｎ／ｍ２以下と小さく好ましい特性が得られた。
【０１３８】
一方、試料Ｎｏ．２１は載置面と導電性基体の間の電気抵抗が２×１０６Ωと小さいことから吸着力が２００Ｎ／ｍ２と小さく静電チャックとして使用することは難しいしいことが分かった。
【０１３９】
また、試料Ｎｏ．２７は載置面と導電性基体の間の電気抵抗が５×１０１４Ωと大きすぎることから残留吸着力が４００Ｎ／ｍ２と大きく静電チャックとして使用することは難しいしいことが分かった。
【実施例３】
【０１４０】
実施例２と同様に絶縁膜と絶縁層の厚みを変化させて吸着部の厚みを変えた静電チャックを作製した。そして、実施例１と同様に評価した。
【０１４１】
その結果を表３に示す。
【表３】
2005150370.tif 000005
【０１４２】
本発明の吸着部の厚みが１０ｍｍ以下の試料Ｎｏ．３２〜３５は残留吸着力が９０Ｎ／ｍ２以下と小さく更に優れた特性が得られた。
【０１４３】
これに対し、試料Ｎｏ．３１は残留吸着力が１５０Ｎ／ｍ２とやや大きかった。
【実施例４】
【０１４４】
実施例２と同様に絶縁膜と絶縁層の厚みを変化させて吸着部の厚みを変えた試料Ｎｏ．４１〜４４の静電チャックを作製した。
【０１４５】
また、直径２９８ｍｍで、厚み２８ｍｍのＳｉＣ多孔質体にアルミニウム合金を含浸させ、側面と上下面に厚み１ｍｍのアルミニウム合金層を設けたＳｉＣが８０質量％とアルミ合金が２０質量％とからなる直径３００ｍｍ、厚み３０ｍｍの導電性基体を得た。そして、その上面に非晶質セラミックからなる絶縁層を５〜５０μｍの厚みで成膜した。その後、その上に金メッキにより厚み１μｍの吸着電極を形成し、導電性基体を貫通する孔を穿孔し絶縁チューブを介して給電端子を取り付けた後、更にその上に非晶質セラミックとしてアルミナ膜を５〜５０μｍ成膜した。その後、成膜面を研磨加工し載置面とした静電チャック、試料Ｎｏ．４５〜４７を作製した。
【０１４６】
そして、実施例１と同様に評価した。
【０１４７】
その後、絶縁膜の絶縁破壊の評価として、吸着電極に３ｋＶ電圧を印加して絶縁破壊の有無を評価した。
【０１４８】
その結果を表４に示す。
【表４】
2005150370.tif 000006
【０１４９】
本発明の吸着部の厚みが２０μｍから２ｍｍの試料Ｎｏ．４２〜４６は載置面の温度変化が４℃以下と小さく且つ残留吸着特性は６０Ｎ／ｍ２以下と小さく、絶縁膜の絶縁破壊もなくより好ましい特性を示した。
【０１５０】
しかし、吸着部の厚みが２．５ｍｍの試料Ｎｏ．４１は残留吸着力が７５Ｎ／ｍ２とやや大きかった。
【０１５１】
また、吸着部の厚みが１０μｍと小さい試料Ｎｏ．４７は絶縁膜が破損し再度静電チャックとして使用することができなかった。
【実施例５】
【０１５２】
実施例１と同様に静電チャックを作製した。尚、樹脂層としてシリコン樹脂、ポリイミド樹脂、ポリアミド樹脂、エポキシ樹脂、ウレタン樹脂を使用した。
【０１５３】
その後、実施例１と同様に評価した。
【０１５４】
その結果を表５に示す。
【表５】
2005150370.tif 000007
【０１５５】
本発明の樹脂層がシリコン樹脂、ポリイミド樹脂、ポリアミド樹脂、エポキシ樹脂からなる試料Ｎｏ．５１〜５４は樹脂層の剥離がなく、より優れた特性を示した。
【０１５６】
これに対し、試料Ｎｏ．５５は樹脂層がウレタン樹脂からなり樹脂層の剥離が見られ好ましくないことが判明した。
【実施例６】
【０１５７】
樹脂層の主成分としてシリコン樹脂とポリイミド樹脂を用い、また、導電粒子として炭素粉末と金粉末Ａｌ、Ｐｔ、Ａｕを添加した樹脂層を作製した。そして、実施例４と同様に静電チャックを作製した。
【０１５８】
そして、実施例１と同様に評価した。
【表６】
2005150370.tif 000008
【０１５９】
本発明の樹脂層に導電性粒子を含む試料Ｎｏ．６１〜７０は何れも残留吸着力が１２５Ｎ／ｍ２以下で吸着力も２０Ｎ／ｍ２以上が得られ使用できることが判明した。
【０１６０】
また、樹脂層に導電性粒子が０．０１〜３０容量％である試料Ｎｏ．６３〜６７、６９、７０は残留吸着力が１３５Ｎ／ｍ２以下であり、樹脂層の剥離も無く優れた特性を示した。
【０１６１】
これに対し、樹脂層の導電性粒子が０．００５容量％の試料Ｎｏ．６１は残留吸着力が１８５Ｎ／ｍ２と大きく、樹脂層の剥離も発生し好ましくなかった。
【０１６２】
また、試料Ｎｏ．６８は樹脂層の導電性粒子の含有量が３０％を越えて多いことから使用中に樹脂層の剥離が発生し載置面の温度変化も８℃とやや大きかった。
【０１６３】
また、樹脂層の厚みが０．００１〜１ｍｍである試料Ｎｏ．６３〜６６、６９、７０は残留吸着力が４０Ｎ／ｍ２以下と小さくより優れた特性が得られた。
【実施例７】
【０１６４】
絶縁膜の厚みを変えて実施例４と同様に試料を作製した。そして、実施例４と同様に評価した。
【０１６５】
尚、体積固有抵抗が１０１２Ω・ｃｍの樹脂層を使用した。
【０１６６】
また、耐プラズマ性の評価は、静電チャックの側面にカバーリングを設けて側面をカバーして、ウェハ載置面にウェハＷを載せない状態で、ハロゲンガスとしてＣｌ２を６０ｓｃｃｍ流しながら４Ｐａの真空度として、載置面の上方に配置した対抗電極と導電性基体２の間に２ｋＷの高周波電力を供給しながらプラズマを対抗電極と載置面の間に発生させ１００時間載置面にプラズマを曝した。その後、絶縁膜の状態を観察し、絶縁膜が腐食し導電性基体が露出していないものや、載置面の表面に凹凸が発生していないもの、板状セラミックス体と導電性基体との接着状態を観察した。また、プラズマ発生前の温度と発生後１時間後の載置面の温度の差を載置面の温度変化として評価した。
【０１６７】
その結果を表７に示す。
【表７】
2005150370.tif 000009
【０１６８】
本発明の絶縁膜の厚みが１５〜２００μｍである試料Ｎｏ．７２〜７５は載置面の温度変化が１℃未満と小さく、絶縁膜の絶縁破壊、クラックもなく、対プラズマ性が良好であり、樹脂層の剥離は見られず優れた特性を示すことが分かった。
【０１６９】
一方、非晶質セラミックからなる絶縁膜の厚みが小さ過ぎる試料Ｎｏ.７１はクラックや剥離は見られなかったが、プラズマにより腐食し導電性基体が露出し長時間で使用できなかった。また、試料Ｎｏ.８１は絶縁膜と絶縁層の総厚みが４０００μｍと大きく、載置面がプラズマで加熱され、載置面の温度が７℃も上昇し、ウェハＷを厳密な狭い温度範囲で加工処理する処理には使用することができず、処理条件の緩やかな膜にしか使用できなかった。
【０１７０】
更に、試料Ｎｏ．７２〜７４は絶縁膜の厚みが１０〜１００μｍで吸着力が２５００Ｎ／ｍ２以上と大きく残留吸着力は１０Ｐａ以下と更に優れた特性を示すことが分かった。
【０１７１】
また、試料Ｎｏ．７８〜８０は絶縁膜が焼結体からなり吸着力が１０００Ｎ／ｍ２以上あり、残留吸着力は２０Ｎ／ｍ２以下と小さく耐プラズマ性も良好であり好ましい特性であることが分かった。
【０１７２】
一方、アルミニウムの陽極酸化膜の上に非晶質アルミナからなる絶縁膜を備えた試料Ｎｏ．７７は、吸着力が３５００Ｎ／ｍ２と大きく好ましいが、残留吸着力が４００Ｎ／ｍ２とやや大きく、この残留吸着力がやや大きいのは陽極酸化膜と非晶質アルミニウム酸化膜の体積固有抵抗が異なることが原因と考えられる。
【実施例８】
【０１７３】
次に導電性基体２は実施例１で用いた直径３００ｍｍの複合材料を用いて、絶縁膜５として非晶質酸化アルミニウムを用い、様々な成膜条件を変え、非晶質セラミック絶縁膜５に含まれるアルゴン量を変えた膜を作製し、剥離やクラックの発生の有無を評価した。
【０１７４】
尚、剥離やクラックは、静電チャックの上面に実施例７と同様にプラズマを１０分間発生しその後１０分間停止するプラズマサイクルを５００回繰り返した前後で評価した。
【表８】
2005150370.tif 000010
【０１７５】
アルゴン量が０．５原子％と小さい試料Ｎｏ．８２は、絶縁膜にクラックが生じた。
【０１７６】
しかし、本発明の希ガス類元素としてアルゴンを１〜１０原子％含む試料Ｎｏ．８３〜８６は絶縁膜にクラックが発生することが無く、絶縁破壊していないことから希ガス類元素は１〜１０原子％が好ましいことが分った。
【０１７７】
次に導電性基体２は実施例１で用いた直径３００ｍｍで厚みが３０ｍｍを使い、絶縁膜５として非晶質の酸化アルミニウムを用い、成膜条件を変えて絶縁膜５のビッカース硬度を変えた膜を作製し、剥離やクラックの発生の有無を確認した。
【０１７８】
導電性基体２の上に様々な成膜条件で作った３０μｍの酸化アルミニウムの非晶質セラミックからなる絶縁膜５を備えたものを評価した。
【０１７９】
ビッカース硬度は、ＪＩＳ  Ｒ１６１０の硬さ記号ＨＶ０．１に対応し荷重０．９８Ｎを１５秒間加えその圧痕の大きさから測定した。
【表９】
2005150370.tif 000011
【０１８０】
ビッカース硬度が４００ＨＶ０．１と小さい試料Ｎｏ．９１はクラックが発生しなかったが、絶縁破壊が生じた。これは硬度が小さすぎるため膜に傷が入り、そのため絶縁破壊が発生したと考えられる。また、ビッカース硬度が１２００ＨＶ０．１と大きな試料Ｎｏ．９５は絶縁膜にクラックが発生した。これは膜が内部応力を緩和できずにクラックが発生したと考えられる。
【０１８１】
従って、試料Ｎｏ.９２〜９４のようにビッカース硬度は５００〜１０００ＨＶ０．１が好ましいことが分かった。
【実施例９】
【０１８２】
非晶質セラミックからなる絶縁膜の材質を酸化アルミニウム、酸化イットリウム、酸化イットリウムアルミニウム、酸化セリウムと変えた試料Ｎｏ．１０１〜１０４と、比較例として絶縁膜が多結晶アルミナからなる試料Ｎｏ．１０５をプラズマに曝して絶縁膜のエッチングレートを比較した。
【０１８３】
その評価方法は、静電チャックの外周表面及び側面にカバーリングを設けて絶縁膜がついていない箇所をカバーして、絶縁膜表面にプラズマを照射した。プラズマの条件としてはハロゲンガスとしてＣｌ２を６０ｓｃｃｍ流しながら４Ｐａの真空度として、載置面の上方に配置した対抗電極と導電性基体の間に２ｋＷの高周波電力を供給しながらプラズマを対抗電極と載置面の間に発生させ２時間プラズマに曝した。そして、絶縁膜のエッチングによる磨耗厚みからエッチングレートを算出した。各膜の磨耗厚みを焼結アルミナの磨耗厚みで除した値をエッチングレートとした。その結果を表１０に示す。
【表１０】
2005150370.tif 000012
【０１８４】
多結晶アルミナからなる試料Ｎｏ．１０５のエッチングレートに対して非晶質セラミックからなる酸化アルミニウム膜Ｎｏ．１０１は０．７と小さく、酸化イットリウムや酸化イットリウムアルミニウム、酸化セリウムなどの非晶質セラミックからなる絶縁膜５のエッチングレートはそれぞれ０．２、０．３、０．３と更に小さく、非常に耐プラズマ性が優れることが分かった。
【実施例１０】
【０１８５】
直径２９８ｍｍ、厚み２８ｍｍのＳｉＣの含有率を５０〜９０質量％（残りはアルミニウム合金）に変えた物を用いて、側面と上下面に厚み１ｍｍのアルミニウム合金層を設けた直径３００ｍｍ、厚み３０ｍｍの導電性基体２の上面に非晶質セラミックからなる酸化アルミニウム膜を成膜し、―２０℃〜２００℃の温度サイクルテストを行ったが、非晶質酸化アルミニウム膜にクラックの発生は見られなかった。
【実施例１１】
【０１８６】
直径２９８ｍｍ、厚み２８ｍｍのＳｉＣが８０質量％とアルミ合金が２０質量％となるＳｉＣ多孔質体にアルミニウム合金を含浸させ、側面と上下面に厚み１ｍｍのアルミニウム合金層を設けた直径３００ｍｍ、厚み３０ｍｍの導電性基体２の上面に非晶質酸化アルミニウム、それ以外の面に耐プラズマ保護膜としてアルミニウムの陽極酸化膜を生成したものとアルミナの溶射膜を成膜し作製した静電チャック１を−２０℃〜２００℃の温度サイクルでテストしたが、保護膜にクラックの発生は見られなかった。
【図面の簡単な説明】
【０１８７】
【図１】本発明の静電チャックの断面図である。
【図２】本発明の他の実施形態を示す断面図である。
【図３】本発明の他の実施形態を示す断面図である。
【図４】本発明の他の実施形態を示す断面図である。
【図５】従来の静電チャックの断面図である。
【図６】従来の他の静電チャックの断面図である。
【図７】従来の他の静電チャックの断面図である。
【符号の説明】
【０１８８】
１、２１、５１：静電チャック
２、２４：導電性基体
３：絶縁層
５、：絶縁膜
５ａ、２２ａ、５２ａ：ウェハ載置面
７：保護膜
１１：樹脂層
５５：給電口
２３：複合材料
２４：アルミニウム合金基体
２５：アルミナ溶射膜
２６：陽極酸化膜
【図１】
2005150370.tif 000013
【図２】
2005150370.tif 000014
【図３】
2005150370.tif 000015
【図４】
2005150370.tif 000016
【図５】
2005150370.tif 000017
【図６】
2005150370.tif 000018
【図７】
2005150370.tif 000019